(57)【要約】【課題】環境衛生上問題となる溶剤等を用いることなく粘着力が大きく、貼り付けた壁紙に浮き剥がれが生じない粘着剤を塗工した粘着剤付き壁紙を提供する。【解決手段】２エチルヘキシルアクリレートを主成分とするアクリルエマルジョン１００重量部に対し、芳香族変性テルペンフェノール樹脂を５〜４０重量部配合してブチルアクリレートの含量が少ないアクリルエマルジョン粘着剤を形成して、これを壁紙の裏面に３０〜１５０μｍの厚さに塗工することにより、粘着力が高く、貼り付けた壁紙に浮き剥がれが生じない粘着剤付き壁紙を得ることができる。【特許請求の範囲】
【請求項１】
２エチルヘキシルアクリレートの含量が重合モル比で３０％以上であるアクリルエマルジョン１００重量部に対し、粘着付与剤となる成分を５〜４０重量部配合した粘着剤が壁紙の裏面に３０〜１５０μｍの厚さに塗工されてなることを特徴とする粘着剤付き壁紙。
【請求項２】
アクリルエマルジョンは、２エチルヘキシルアクリレートの含量が重合モル比で７０％以上である請求項１に記載の粘着剤付き壁紙。
【請求項３】
アクリルエマルジョンは、２エチルヘキシルアクリレートの含量が１００％である請求項２に記載の粘着剤付き壁紙。
【請求項４】
粘着付与剤の配合割合は、アクリルエマルジョン１００重量部に対し、１０〜３７重量部である請求項１〜３いずれか一項に記載の粘着剤付き壁紙。
【請求項５】
粘着付与剤の配合割合は、アクリルエマルジョン１００重量部に対し、２０〜３５重量部である請求項４に記載の粘着剤付き壁紙。
【請求項６】
粘着付与剤成分は、αピネン樹脂、βピネン樹脂、ジペンチン樹脂、芳香族変性テルペン樹脂、テルペンフェノール樹脂、芳香族変性テルペンフェノール樹脂、水添テルペン樹脂、芳香族変性水添テルペン樹脂のうち、これらを単独または複数をブレンドしたものである請求項１〜５いずれか一項に記載の粘着剤付き壁紙。
【請求項７】
粘着剤の塗工厚は、３５〜７０μｍである請求項１〜６いずれか一項に記載の粘着剤付き壁紙。
【発明の詳細な説明】
【０００１】
【発明の属する技術分野】
本発明は、壁面や天井面などに貼着する粘着剤付き壁紙に関し、粘着剤としてトルエン等の環境衛生上の問題となる溶剤を用いることなくエマルジョン粘着剤により必要な粘着力を得て、高温、高湿の環境下でも貼り付けた壁紙に浮き剥がれが生じないようにしたものである。
【０００２】
【従来の技術】
壁紙を貼着する壁面は必ずしも平滑でなく、貼着した壁紙が確実に貼り付けられなかったり、高温や高湿の環境下で浮き剥がれが発生しやすくなる。また、既に貼着されている壁紙を剥がして新たに壁紙を貼り付ける場合、古い壁紙を剥がした壁面の表面が一緒に剥がれて壁面の凹凸を埋める余計な作業が生じたり、壁面に残る糊料が凹凸となって新たな壁紙を貼着すると、平坦に貼り付けられないことが多いため、古い壁紙の上に重ねて新しい壁紙を貼着することもなされる。壁紙はその表面にエンボス加工が施されて凹凸状態が激しいものも多く、古い壁紙の上に重ねて貼り付ける場合は強力な粘着力が要求される。
【０００３】
従って、強力な粘着性を有して、高温、高湿の環境下においても浮き剥がれが生じない粘着剤付き壁紙が要求されており、これに応える従来の壁紙の粘着剤として、トルエン等の溶剤により強力な粘着性を得るものが知られているが、溶剤が原因でシックハウス症候群の発生など環境衛生上の問題がある。また、カビや腐敗を防止するために防カビ剤や防腐剤を添加したものが存在するが、これらはホルマリンをが含まれており、やはり環境衛生上好ましくない。
【０００４】
環境衛生上で問題となる成分を含有させることなく強い粘着力を得ると共に、粘着剤の経年劣化や壁紙の施工性を向上させるべく多様な粘着剤付き壁紙や壁紙貼付け用粘着剤が開発提案されている。例えば、特許文献１に示された簡易施工シート（壁紙）においては、熱活性エマルジョン粘着剤を用いて施工現場で粘着剤を加熱して粘着性を活性化させた後、壁紙を壁面に圧着して貼り付ける壁紙が開示されている。また、特許文献２においては、ホルマリンのような有害物を含まずＮ−ビニルアミドを主成分としてビニル樹脂エマルジョンを配合した壁紙貼着用組成物が開示され、貼り付けた壁面から壁面に損傷を与えることなく剥離できるようにして、壁紙を更新する際の利便性を向上させている。
【０００５】
【特許文献１】
特開平１０−２４９９８４号公報（第３〜４頁）
【０００６】
【特許文献２】
特開平１０−２１２４６６号公報（第３〜６頁）
【０００７】
【発明が解決しようとする課題】
トルエン等の環境衛生上問題となる溶剤を用いることなく粘着剤を形成する手段として、エマルジョンタイプの粘着剤を形成することが知られているが、剥がれやすい問題があり、従来技術に示されるように熱活性粘着剤とするなどの改善策を施す必要があり、施工性が低下する課題があった。
【０００８】
エマルジョン粘着剤により壁紙貼付けに必要な粘着力を得て、高温、高湿の環境下でも浮き剥がれが生じない粘着剤付き壁紙を求めて本願発明者らは研究開発を行った結果、環境衛生上問題がある成分を用いることなく、壁紙として好ましい粘着力を得るエマルジョン粘着剤を開発し、これを用いて粘着剤付き壁紙を開発するに至った。
【０００９】
本発明が目的とするところは、環境衛生上問題が生じることなく、壁紙として好ましい粘着力を得て、高温、高湿の環境下においても浮き剥がれが生じない粘着剤付き壁紙を提供することにある。
【００１０】
【課題を解決するための手段】
上記目的を達成するために本発明に係る粘着剤付き壁紙は、２エチルヘキシルアクリレートの含量が重合モル比で３０％以上であるアクリルエマルジョン１００重量部に対し、粘着付与剤となる成分を５〜４０重量部配合した粘着剤が壁紙の裏面に３０〜５０μｍの厚さに塗工されてなることを特徴とする。これにより壁紙の裏面に塗工する粘着剤として、２エチルヘキシルアクリレートを主成分としてブチルアクリレートの含量が少ないアクリルエマルジョンを形成することにより、粘着付与剤が効果的に作用して高い粘着力が得られるエマルジョン粘着剤を得ることができ、これが適正な厚さに塗工された壁紙は粗面に対しての粘着性がよく、浮き剥がれのない粘着剤付き壁紙を提供することができる。
【００１１】
上記構成において、アクリルエマルジョンは、２エチルヘキシルアクリレートの含量が重合モル比で７０％以上、より好ましくは１００％にすることが好適で、ブチルアクリレートの含量が少ないアクリルエマルジョンとすることにより、粘着付与剤が効果的に作用して粘着力を向上させることができる。
【００１２】
また、粘着付与剤の配合割合は、アクリルエマルジョン１００重量部に対し、１０〜３７重量部、より好ましくは２０〜３５重量部とすることにより、壁紙として好適な粘着力を得て、高温や高湿の環境下でも浮き剥がれが生じない粘着壁紙を形成することができる。
【００１３】
上記粘着付与剤成分は、αピネン樹脂、βピネン樹脂、ジペンチン樹脂、芳香族変性テルペン樹脂、テルペンフェノール樹脂、芳香族変性テルペンフェノール樹脂、水添テルペン樹脂、芳香族変性水添テルペン樹脂のうち、これらを単独または複数をブレンドしてエマルジョン化したものが好適である。
【００１４】
また、壁紙に対する粘着剤の塗工厚は、３０〜１５０μｍとしており、好ましくは３５〜７０μｍとするのがよく、３０μｍ未満であると浮き剥がれが生じやすく、１５０μｍを越えると粘着剤が端部よりはみ出し、さらに不経済でもある。
【００１５】
【発明の実施の形態】
本実施形態に係る粘着剤付き壁紙は、壁紙の裏面にアクリル系エマルジョン粘着剤を所定厚さに塗工し、粘着剤層の表面を剥離紙で被覆して粘着剤付き壁紙に形成したもので、剥離紙を剥がして壁面上あるいは既に貼着されている古い壁紙上に粘着させて貼り付ける用に供するのに好適な粘着剤付き壁紙を提供するものである。
【００１６】
前記アクリル系エマルジョン粘着剤を構成するベースポリマーは、２エチルヘキシルアクリレートを主成分として、酢酸ビニルモノマー、メチルアクリレートモノマー、メチルアクリレートモノマー、エチルアクリレートを任意の割合で重合して作製される。このとき、２エチルヘキシルアクリレートの含有量は、重合モル比で３０％以上であることが重要で、好ましくは７０％以上、より好ましくは１００％とする。
【００１７】
上記ベースポリマーに粘着付与剤として、αピネン樹脂、βピネン樹脂、ジペンチン樹脂、芳香族変性テルペン樹脂、テルペンフェノール樹脂、芳香族変性テルペンフェノール樹脂、水添テルペン樹脂、芳香族変性水添テルペン樹脂のいずれか、もしくは複数をブレンドしてエマルジョン化したものを、ベースポリマー１００重量部に対して５〜４０重量部配合する。この粘着付与剤の配合量は、少ないと壁紙に浮き剥がれが生じやすくなり、多すぎると凝集力が低下するので、１０〜３７重量部とするのが好ましく、より好ましくは２０〜３５重量部とする。
【００１８】
上記組成になる粘着剤を壁紙とする支持体に塗工する塗工厚は、少ないと壁紙に浮き剥がれが生じやすくなり、多すぎると粘着剤が端部よりはみ出し、さらに不経済でもあるので、３０〜１５０μｍとするが、好ましくは３５〜７０μｍとする。
【００１９】
また、壁紙は、紙、ポリエステル、ポリオレフィン、塩化ビニル等のベース基材に、和紙等の模様のある紙を貼り合わせたもの、あるいは熱溶融させた樹脂により凹凸模様を形成したものなどを使用できるが、基本的に材質は既存のものを用いることができる。
【００２０】
次に、具体的な組成により粘着剤付き壁紙を作製し、粘着力と浮き剥がれとについて検証を行った実施例について説明する。尚、試験方法は、粘着力についてはＪＩＳ：Ｚ−０２３７に準じた測定方法を適用し、浮き剥がれについては、被着体としてポリオレフィン使用の壁紙及び塩化ビニル使用の壁紙に粘着剤付き壁紙を貼着して常温環境下における状態を目視で確認した。
【００２１】
実施例に係る粘着剤付き壁紙は、ベースポリマーとして２エチルヘキシルアクリレート（２ＥＨＡ）系アクリルエマルジョン粘着剤（東亜合成（株）製）１００重量部に対し、粘着付与剤として芳香族変性テルペンフェノール樹脂（ヤスハラケミカル（株）製）を表１に示す異なる配合重量部で配合した複数種類の粘着剤を作製し、これらの粘着剤を剥離紙に表１に示す複数の塗工し、約１１０℃の熱風で乾燥した後、紙／ポリオレフィンラミネート壁紙に張り合わせた（実施例１−１、…、実施例５）。
【００２２】
また、比較例として、同一組成で粘着付与剤の配合量を変化させた場合（比較例１）及び塗工厚を変化させた場合（比較例２）を検証すると共に、ベースポリマーとしてブチルアクリレート（ＢＡ）系アクリルエマルジョン粘着剤を用いた場合（比較例３、…、比較例８）について同一条件で検証した。
【００２３】
【表１】
2004250845.tif 000002
まず、表１に示した実施例及び比較例それぞれについて、粘着力と浮き剥がれを検証した結果を表２に示す。
【００２４】
【表２】
2004250845.tif 000003
表２からも明らかなように、２エチルヘキシルアクリレート（２ＥＨＡ）系アクリルエマルジョン粘着剤１００重量部に対し、芳香族変性テルペンフェノール樹脂５〜４０重量部配合し、塗工厚を３０μｍ以上とした実施例では粘着力及び浮き剥がれに良好な結果が得られている。これに対し、実施例と同一組成であっても塗工厚が３０μｍ未満の場合（比較例２）には、粘着力が低下して浮き剥がれが生じ、粘着付与剤の配合がない場合（比較例１）には、粘着力が得られても浮き剥がれが生じやすくなる。
【００２５】
また、ブチルアクリレート（ＢＡ系）を主成分とした組成の比較例（比較例３、…、比較例８）では、被着体がポリオレフィンである場合に粘着力が甚だしく低下していることがわかる。浮き剥がれについては被着体がポリオレフィン、塩化ビニルいずれの場合も良好な結果が得られない。
【００２６】
次に、２エチルヘキシルアクリレート（２ＥＨＡ）系アクリルエマルジョン粘着剤１００重量部に対し、芳香族変性テルペンフェノール樹脂３０重量部配合し、塗工厚を４０μｍとした実施例４について、粘着力の経時安定性を検証した結果を表３に示す。４０℃の温度条件下でポリエチレン（ポリオレフィン）を被着体として、１ヶ月を経過するまでの粘着力の変化を行った結果である。
【００２７】
【表３】
2004250845.tif 000004
表３からわかるように、粘着力の低下はなく、逆に時間経過に伴って粘着力は増加傾向にあり、時間経過しても浮き剥がれが生じないものと推定できる。
【００２８】
【発明の効果】
以上説明した通り本発明によれば、環境衛生上で問題がある溶剤等を用いることなく、２エチルヘキシルアクリレートを主成分として粘着付与剤を所定量配合したアクリルエマルジョン粘着剤を形成し、これを所定の塗工厚に壁紙に塗着させることにより、壁紙として好適な粘着力を得て、高温や高湿の環境下においても貼り付けた壁紙に浮き剥がれが生じない粘着剤付き壁紙を提供することができる。